ПОКРЫТИЯ С ВЫСОКИМИ ЭКСПЛУАТАЦИОННЫМИ ХАРАКТЕРИСТИКАМИ ДЛЯ СТРОИТЕЛЬНЫХ ПАНЕЛЕЙ

1. Способ формирования грязеотталкивающего изделия, включающий:
a) изготовление смешением смеси, включающей жидкий носитель, анионогенное фторсодержащее поверхностно-активное вещество и полимерное связующее,
b) сушку смеси с формированием смеси предшественника порошкового покрытия, которая практически не содержит жидкого носителя,
c) нанесение смеси предшественника порошкового покрытия на основу, и
d) отверждение смеси предшественника порошкового покрытия с формированием грязеотталкивающего изделия,
где смешение на стадии а) проводят при температуре ниже температуры плавления анионогенного поверхностно-активного вещества и полимерного связующего.
2. Способ формирования грязеотталкивающего изделия по п. 1, где температура составляет ниже 120°F (49°С).
3. Способ формирования грязеотталкивающего изделия по п. 1, где в процессе проведения стадии b) полимерное связующее и анионогенное поверхностно-активное вещество смешивают в экструдере при температуре в диапазоне от 90°С до 110°С.
4. Способ формирования грязеотталкивающего изделия по п. 3, где, после стадии b) и перед стадией с), смесь порошкового покрытия гранулируют.
5. Способ формирования грязеотталкивающего изделия по п. 1, где анионогенное фторсодержащее поверхностно-активное вещество присутствует в количестве в диапазоне от приблизительно 0,05 масс. % до приблизительно 4 масс. % от суммарной массы смеси предшественника порошкового покрытия.
6. Способ формирования грязеотталкивающего изделия по п. 1, где полимерное связующее имеет температуру стеклования в диапазоне от 45°С до 80°С.
7. Способ формирования грязеотталкивающего изделия по п. 1, где анионогенное поверхностно-активное вещество и жидкий носитель предварительно смешивают вместе перед объединением с полимерным связующим.
8. Способ формирования грязеотталкивающего изделия по п. 1, где жидкий носитель представляет собой воду.
9. Способ формирования грязеотталкивающего изделия по п. 1, где смесь предшественника порошкового покрытия отверждают при температуре в диапазоне от приблизительно 160°С до приблизительно 210°С.
10. Способ формирования грязеотталкивающего изделия, включающий:
a) перемешивание смеси, включающей жидкий носитель, анионогенное фторсодержащее поверхностно-активное вещество и полимерное связующее, в течение первого периода времени, затем приостановку перемешивания смеси в течение второго периода времени с завершением цикла перемешивания,
b) повторение цикла перемешивания,
c) сушку смеси с формированием смеси предшественника порошкового покрытия, который практически не содержит жидкого носителя,
где отношение первого периода времени ко второму периоду времени находится в диапазоне от приблизительно 1:1 до приблизительно 1:20.
11. Способ формирования грязеотталкивающего изделия по п. 10, где цикл перемешивания повторяют, по меньшей мере, два раза перед стадией с).
12. Способ формирования грязеотталкивающего изделия по п. 10, где цикл перемешивания проводят при температуре ниже 120°F (49°С).
13. Способ формирования грязеотталкивающего изделия по п. 10, где второй период времени является более продолжительным относительно первого периода времени.
14. Способ формирования грязеотталкивающего изделия по п. 10, где первый период времени изменяется в диапазоне от приблизительно 5 секунд до приблизительно 30 секунд.
15. Способ формирования грязеотталкивающего изделия по п. 10, где второй период времени изменяется в диапазоне от приблизительно 5 секунд до приблизительно 120 секунд.
16. Способ формирования грязеотталкивающего изделия по п. 10, где, после стадии с), наносят смесь предшественника порошкового покрытия на основу, и отверждают смесь предшественника порошкового покрытия с формированием грязеотталкивающей панели.
17. Способ формирования грязеотталкивающего изделия по п. 16, где смесь предшественника порошкового покрытия отверждают при температуре в диапазоне от приблизительно 160°С до приблизительно 210°С.
18. Грязеотталкивающее изделие, включающее композицию, которая включает порошковое покрытие и фторсодержащий водоотталкивающий компонент, где порошковое покрытие формируют из полимерной смолы, сшивающего реагента и анионогенного фторсодержащего поверхностно-активного вещества, которое отличается от фторсодержащего водоотталкивающего компонента.
19. Изделие, включающее порошковое покрытие, нанесенное на основу, причем порошковое покрытие образовано из предшественника, включающего полимерную смолу, сшивающий реагент и смесь жидкого носителя и фторсодержащего поверхностно-активного вещества.
20. Изделие по п. 19, где фторсодержащее поверхностно-активное вещество является ионогенным.
21. Изделие по п. 19, где ионогенное фторсодержащее поверхностно-активное вещество является анионогенным.
22. Изделие по п. 19, где жидкий носитель представляет собой воду.
23. Композиция порошкового покрытия, включающая смесь:
полимерной смолы,
сшивающего агента и
жидкого носителя, и
ионогенного фторсодержащего поверхностно-активного вещества.
24. Порошковое покрытие по п. 23, где жидкий носитель представляет собой воду.